(57)【特許請求の範囲】
【請求項１】
少なくとも白色顔料と熱硬化性樹脂とを含有する熱硬化性光反射用樹脂組成物をタブレットに成形するためのタブレット成形金型であって、少なくとも前記樹脂組成物と接する成形金型の内表面がフッ素系材料から構成され、ロックウェル硬度Ｒスケールで５０以上の硬度を有することを特徴とするタブレット成形金型。
【請求項２】
請求項１に記載のタブレット成形金型を用いて、少なくとも白色顔料と熱硬化性樹脂とを含有する熱硬化性光反射用樹脂組成物を成形して得られるタブレット。
【請求項３】
前記前記熱硬化性光反射用樹脂組成物が、さらに無機充填材を含む請求項２に記載のタブレット。
【請求項４】
前記熱硬化性光反射用樹脂組成物が、エポキシ樹脂、硬化剤、無機充填材、白色顔料及びカップリング剤を含む請求項２に記載のタブレット。
【請求項５】
前記無機充填材が、シリカ、水酸化アルミニウム、水酸化マグネシウム、硫酸バリウム、炭酸マグネシウム、炭酸バリウムからなる群の中から選ばれる少なくとも１種であることを特徴とする請求項３または４に記載のタブレット。
【請求項６】
前記白色顔料が、アルミナ、酸化マグネシウム、酸化アンチモン、酸化チタン、酸化ジルコニウム、中空粒子からなる群の中から選ばれる少なくとも１種である請求項２〜５のいずれか１項に記載のタブレット。
【請求項７】
前記白色顔料の平均粒径が、１〜５０μｍの範囲である請求項２〜６のいずれか１項に記載のタブレット。
【請求項８】
前記無機充填材と前記白色顔料との合計量が、前記樹脂組成物全体に対して、１０体積％〜９５体積％の範囲である請求項３〜７のいずれか１項に記載のタブレット。
【請求項９】
波長８００ｎｍ〜３５０ｎｍにおける光反射率が８０％以上である請求項２〜８のいずれか１項に記載のタブレット。
【請求項１０】
光半導体素子搭載領域となる凹部が１つ以上形成されている光半導体素子搭載用基板の製造方法であって、少なくとも前記凹部側壁を、請求項２〜９のいずれか１項に記載のタブレットを用いたトランスファー成形により形成することを特徴とする光半導体素子搭載用基板の製造方法。
【請求項１１】
請求項１０に記載の製造方法により製造された光半導体素子搭載用基板と、
前記光半導体素子搭載用基板の凹部底面に搭載された光半導体素子と、
前記光半導体素子を覆うように前記凹部内に形成される蛍光体含有透明封止樹脂層と
を備える光半導体装置。
【発明の詳細な説明】
【技術分野】
【０００１】
本発明は、タブレット成形金型に関し、特に、熱硬化性光反射用樹脂組成物をタブレット成形するのに好適なタブレット成形金型に関する。さらに本発明は、当該成形金型を用いてなるタブレット、当該タブレットを用いた光半導体素子搭載用基板の製造方法および当該製法により得られる光半導体素子搭載用基板を用いてなる光半導体装置に関する。
【背景技術】
【０００２】
光半導体装置の製造方法として、熱硬化性光反射用樹脂組成物を使用しパッケージ（光半導体素子搭載用基板）を製造する方法が開示されている（特許文献１、２）。この製造方法は、熱硬化性光反射用樹脂組成物を室温においてタブレット成形機（打錠機）を用いて加圧成形して得られた円柱形や角柱形のタブレットをトランスファー成形機のポットに挿入した後、プランジャーを加圧することによってタブレットを溶融させ、当該溶融物（樹脂組成物）を金型内のランナーおよびゲートを介して、リードフレームが予めセットされたキャビティに充填し、これを硬化するものである。  
【先行技術文献】
【特許文献】
【０００３】
【特許文献１】特開２００６−１４０２０７号公報
【特許文献２】特開２００６−１５６７０４号公報
【特許文献３】特開２００２−１７３３号公報
【発明の概要】
【発明が解決しようとする課題】
【０００４】
上記熱硬化性光反射用樹脂組成物は、通常、熱硬化性樹脂に加えて、光反射率や成形性を確保するために白色顔料や無機充填材等の充填材を含有している。そのため、このような組成物を従来のタブレット成形機によってタブレット成形すると、充填材成分がタブレット成形機の金型表面を削り、その結果、得られるタブレット表面が黒く着色してしまう場合がある。着色したタブレットは光反射率の低下を招くため、これを光半導体装置用のパッケージとして用いることは望ましくない。上記のような問題は、タブレット成形機の成形金型の内面に形成されているハードクロムめっき等の保護膜の強度が弱いために発生していると考えられる。一方、樹脂との接触面にフッ素を含む非晶質の炭素被膜を設けることによって、離型性と耐磨耗性とを兼備した、半導体封止用樹脂のタブレット成形用金型が開示されている（特許文献３）。しかし、開示された金型は、基材を衝撃に弱いＷＣ基超硬合金から構成されており、金型に欠けなどの破損が生じやすい傾向がある。
【０００５】
上記を鑑みて、本発明は、熱硬化性光反射用樹脂組成物をタブレットに成形する際に、タブレット表面が着色することを防止するのに適切なタブレット成形金型を提供することを目的とする。また、本発明は、上記成形金型を用いてなるタブレット、当該タブレットを用いた光半導体素子搭載用基板の製造方法および当該製法により得られる光半導体素子搭載用基板を用いてなる光半導体装置を提供することを目的とする。
【課題を解決するための手段】
【０００６】
すなわち、本発明は、以下（１）〜（１３）に記載の事項をその特徴とする。  
（１）少なくとも充填材と熱硬化性樹脂とを含有する熱硬化性光反射用樹脂組成物をタブレットに成形するためのタブレット成形金型であって、少なくとも上記樹脂組成物と接する成形金型の内表面がセラミック系材料またはフッ素系材料から構成され、特定の硬度を有することを特徴とするタブレット成形金型。
【０００７】
（２）上記内表面がセラミックス系材料から構成され、ロックウェル硬度Ｃスケールで７０以上の硬度を有することを特徴とする上記（１）に記載のタブレット成形金型。
【０００８】
（３）上記内表面がフッ素系樹脂材料から構成され、ロックウェル硬度Ｒスケールで５０以上の硬度を有することを特徴とする上記（１）に記載のタブレット成形金型。
【０００９】
（４）上記（１）〜（３）のいずれかに記載のタブレット成形金型を用いて、少なくとも充填材と熱硬化性樹脂とを含有する熱硬化性光反射用樹脂組成物を成形して得られるタブレット。
【００１０】
（５）上記充填材が、無機充填材および白色顔料の少なくとも一方を含む上記（４）に記載のタブレット。
【００１１】
（６）上記熱硬化性光反射用樹脂組成物が、エポキシ樹脂、硬化剤、無機充填材、白色顔料及びカップリング剤を含む上記（４）に記載のタブレット。
【００１２】
（７）上記無機充填材が、シリカ、水酸化アルミニウム、水酸化マグネシウム、硫酸バリウム、炭酸マグネシウム、炭酸バリウムからなる群の中から選ばれる少なくとも１種であることを特徴とする上記（５）または（６）に記載のタブレット。
【００１３】
（８）上記白色顔料が、アルミナ、酸化マグネシウム、酸化アンチモン、酸化チタン、酸化ジルコニウム、中空粒子からなる群の中から選ばれる少なくとも１種である上記（５）〜（７）のいずれかに記載のタブレット。
【００１４】
（９）上記白色顔料の平均粒径が、１〜５０μｍの範囲である上記（５）〜（８）のいずれかに記載のタブレット。
【００１５】
（１０）上記無機充填材と上記白色顔料との合計量が、上記樹脂組成物全体に対して、１０体積％〜９５体積％の範囲である上記（５）〜（９）のいずれかに記載のタブレット。
【００１６】
（１１）波長８００ｎｍ〜３５０ｎｍにおける光反射率が８０％以上である上記（４）〜（１０）のいずれかに記載のタブレット。
【００１７】
（１２）光半導体素子搭載領域となる凹部が１つ以上形成されている光半導体素子搭載用基板の製造方法であって、少なくとも上記凹部側壁を、上記（４）〜（１１）のいずれかに記載のタブレットを用いたトランスファー成形により形成することを特徴とする光半導体素子搭載用基板の製造方法。
【００１８】
（１３）上記（１２）に記載の製造方法により製造された光半導体素子搭載用基板と、
上記光半導体素子搭載用基板の凹部底面に搭載された光半導体素子と、
上記光半導体素子を覆うように上記凹部内に形成される蛍光体含有透明封止樹脂層とを備える光半導体装置。
【発明の効果】
【００１９】
本発明によれば、熱硬化性光反射用樹脂組成物をタブレットに成形する際に、タブレット表面の着色を抑制するタブレット成形金型を提供することが可能となる。さらに、当該タブレット成形金型を用いて製造されたタブレットをトランスファー成形により成形することで、優れた光学特性、特に光反射率を有する光半導体素子搭載用基板および光半導体装置を得ることが可能となる。
【図面の簡単な説明】
【００２０】
【図１】本発明のタブレット成形金型の構造を示す模式的断面図である
【図２】本発明の光半導体素子搭載用基板の製造方法を説明する概略図であり、（ａ）〜（ｃ）はトランスファーモールド成形により基板を製造する各工程に対応する。
【図３】本発明の光半導体装置の一実施形態を示す図であり、（ａ）および（ｂ）はそれぞれ装置の構造を模式的に示す側面断面図である。
【発明を実施するための形態】
【００２１】
以下、本発明の詳細を説明する。  
（タブレット成形金型）
本発明のタブレット成形金型は、少なくとも充填材と熱硬化性樹脂とを含有する熱硬化性光反射用樹脂組成物をタブレットに成形するためのものであり、臼と杵の一対または凹部を有する上金型と下金型の一対等からなる構造を有し、樹脂組成物と接触する金型の内表面がセラミック系材料またはフッ素系材料から構成され、かつ特定の硬度を有することを特徴とする。
【００２２】
本発明のタブレット成形金型の一実施形態を図１に示す。図１に示すように、タブレット成形金型１０は、臼１０ａと、上杵１０ｂおよび下杵１０ｃから構成され、少なくとも樹脂組成物２０と接触する臼と杵の各内表面は、充填材の硬度を上回るか、またはタブレット成型時に変形しない程度の硬度を有するようにセラミック系材料またはフッ素系材料から構成される。
【００２３】
上記セラミックス系材料としては、特に限定されないが、例えば、アルミニウム、ケイ素、チタン、タングステン、タンタル、ニオブ、モリブデン、ジルコニウム、バナジウム等の酸化物、炭化物または窒化物、これらにコバルトやニッケル等を添加した材料など、公知の高硬度セラミックス系材料を用いることができる。
【００２４】
上記フッ素系樹脂材料としては、特に限定されないが、例えば、４フッ化エチレン−エチレン共重合体、３フッ化塩化エチレン樹脂、フッ化ビニリデン樹脂等の比較的高い強度を示すフッ素系樹脂が挙げられ、また、これらフッ素系樹脂に補強材としてガラス繊維やウィスカなどの繊維状の無機材料を添加したものでも良い。
【００２５】
また、本発明のタブレット成形金型は、例えば、公知の金属、合金、超硬合金等からなる臼と杵の少なくとも熱硬化性光反射用樹脂組成物と接する内表面に上記セラミックス系材料やフッ素系樹脂材料等の被膜を形成した構造であってよい。また、別の実施形態として、成形金型の全てを上記セラミック系材料またはフッ素系樹脂材料から構成してもよい。使用するセラミック系材料またはフッ素系樹脂材料は特に限定されないが、タブレットを着色する恐れのない白色の材料として調製されることが好ましい。
【００２６】
本発明のタブレット成形金型の一実施形態として、成形時に樹脂組成物と接触する金型の内表面をセラミックス系材料から構成する場合、その内表面はロックウェル硬度Ｃスケールで７０以上の硬度を有することが好ましい。また、別の実施形態として、金型の内表面をフッ素系樹脂材料から構成する場合、その内表面はロックウェル硬度Ｒスケールで５０以上の硬度を有することが好ましい。
【００２７】
なお、本発明で記載する「ロックウェル硬度」は、金型の内表面を以下に示す方法に従って試験することによって得られた値を意味している。  
（ロックウェル硬度スケールＣ）
頂角１２０°、先端半径０．２ｍｍのダイヤモンド円錐圧子を用いて、金型の内表面に１０ｋｇｆの加重を加え、次に１５０ｋｇｆの加重を加え、再度１０ｋｇｆの加重に戻し、この前後２回の加重によって内表面に進入した圧子の深さをリニアゲージで用いて測定した値である。  
（ロックウェル硬度スケールＲ）
直径１／２インチ鋼球を用いて、金型の内表面に１０ｋｇｆの加重を加え、次に６０ｋｇｆの加重を加え、再度１０ｋｇｆの加重に戻し、この前後２回の加重によって内表面に進入した圧子の深さをリニアゲージで測定した値である。
【００２８】
（熱硬化性光反射用樹脂組成物）
本発明のタブレット成形金型の成形対象としては、特に限定されないが、本発明のタブレット成形金型は、少なくとも充填材と熱硬化性樹脂を含む熱硬化性光反射用樹脂組成物をタブレット成形するのに好適である。なお、この熱硬化性光反射用樹脂組成物は、熱硬化前、室温（０〜３５℃）で、０．５〜２ＭＰａ、１〜５秒程度の条件下において加圧成形、具体的にはタブレット成形可能なものであることが望まれる。また、この熱硬化性光反射用樹脂組成物の熱硬化後の、波長３５０ｎｍ〜８００ｎｍにおける光反射率は、８０％以上であることが望ましい。この光反射率が８０％未満であると、光半導体装置の輝度向上に十分寄与できない傾向がある。また、この熱硬化性光反射用樹脂組成物の硬化後の熱伝導率は、１〜１０Ｗ／ｍＫの範囲であることが望ましい。この熱伝導率が１Ｗ／ｍＫ未満であると光半導体素子から発生する熱を十分に逃がすことができず、封止樹脂等を劣化させてしまう恐れがある。
【００２９】
以下、上記熱硬化性光反射用樹脂組成物を構成する各成分について詳述する。  
熱硬化性樹脂としては、例えば、エポキシ樹脂、変性エポキシ樹脂、シリコーン樹脂、変性シリコーン樹脂、アクリレート樹脂、ウレタン樹脂などがあるが、特にエポキシ樹脂であることが好ましい。エポキシ樹脂としては、電子部品封止用エポキシ樹脂成形材料で一般に使用されているものを用いることができ、特に限定されないが、例えば、フェノールノボラック型エポキシ樹脂、オルソクレゾールノボラック型エポキシ樹脂をはじめとするフェノール類とアルデヒド類のノボラック樹脂をエポキシ化したもの、ビスフェノールＡ、ビスフェノールＦ、ビスフェノールＳ、アルキル置換ビフェノール等のジグリシジエーテル、ジアミノジフェニルメタン、イソシアヌル酸等のポリアミンとエピクロルヒドリンの反応により得られるグリシジルアミン型エポキシ樹脂、オレフィン結合を過酢酸等の過酸で酸化して得られる線状脂肪族エポキシ樹脂、及び脂環族エポキシ樹脂等があり、これらは単独でも、２種以上併用してもよい。また、使用するエポキシ樹脂は比較的着色のないものであることが好ましく、そのようなエポキシ樹脂としては、例えば、ビスフェノールＡ型エポキシ樹脂、ビスフェノールＦ型エポキシ樹脂、ビスフェノールＳ型エポキシ樹脂、トリグリシジルイソシアヌレートを挙げることができる。
【００３０】
また、上記熱硬化性樹脂がエポキシ樹脂である場合、硬化剤や硬化促進剤を併用してもよい。硬化剤としては、エポキシ樹脂と反応するものであれば、特に制限なく使用することができるが、比較的着色のないものが好ましい。例えば、酸無水物系硬化剤、フェノール系硬化剤などが挙げられる。酸無水物系硬化剤としては、例えば、無水フタル酸、無水マレイン酸、無水トリメリット酸、無水ピロメリット酸、ヘキサヒドロ無水フタル酸、テトラヒドロ無水フタル酸、無水メチルナジック酸、無水ナジック酸、無水グルタル酸、メチルヘキサヒドロ無水フタル酸、メチルテトラヒドロ無水フタル酸などが挙げられ、単独で用いても、二種以上併用しても良い。これら酸無水物系硬化剤の中では、無水フタル酸、へキサヒドロ無水フタル酸、テトラヒドロ無水フタル酸、メチルヘキサヒドロ無水フタル酸を用いることが好ましい。また、酸無水物系硬化剤は、その分子量が１４０〜２００程度のものが好ましく、また、無色ないし淡黄色の酸無水物が好ましい。
【００３１】
また、上記硬化剤は、エポキシ樹脂中のエポキシ基１当量に対して、硬化剤におけるエポキシ基と反応可能な活性基（酸無水基または水酸基）が０．５〜１．５当量となるように配合することが好ましく、０．７〜１．２当量となるように配合することがより好ましい。活性基が０．５当量未満の場合には、エポキシ樹脂組成物の硬化速度が遅くなるとともに、得られる硬化体のガラス転移温度が低くなる場合があり、一方、１．５当量を超える場合には、耐湿性が低下する場合がある。
【００３２】
上記硬化促進剤としては、特に限定されるものではなく、例えば、１，８−ジアザ−ビシクロ（５，４，０）ウンデセン−７、トリエチレンジアミン、トリ−２，４，６−ジメチルアミノメチルフェノールなどの３級アミン類、２−エチル−４−メチルイミダゾール、２−メチルイミダゾールなどのイミダゾール類、トリフェニルホスフィン、テトラフェニルホスホニウムテトラフェニルボレート、テトラ−ｎ−ブチルホスホニウム−ｏ，ｏ−ジエチルホスホロジチオエートなどのリン化合物、４級アンモニウム塩、有機金属塩類、およびこれらの誘導体などが挙げられる。これらは単独で使用してもよく、あるいは、併用してもよい。これら硬化促進剤の中では、３級アミン類、イミダゾール類、リン化合物を用いることが好ましい。
【００３３】
また、硬化促進剤の含有率は、エポキシ樹脂に対して、０．０１〜８．０重量％であることが好ましく、より好ましくは、０．１〜３．０重量％である。硬化促進剤の含有率が、０．０１重量％未満では、充分な硬化促進効果を得られない場合があり、また、８．０重量％を超えると、得られる硬化体に変色が見られる場合がある。
【００３４】
充填材としては、特に限定されないが、例えば、無機充填材や光反射率を向上させるための白色顔料を用いることができる。
【００３５】
上記無機充填材としては、例えば、シリカ、水酸化アルミニウム、水酸化マグネシウム、硫酸バリウム、炭酸マグネシウム、炭酸バリウムからなる群の中から選ばれる少なくとも１種を用いることができるが、熱伝導性、光反射特性、成形性、難燃性の点からは、水酸化アルミニウムを組合せて使用することが好ましい。また、無機充填材の平均粒径は、特に限定されるものではないが、白色顔料とのパッキング効率を考慮すると１〜１００μｍの範囲であることが好ましい。
【００３６】
上記白色顔料としては、例えば、アルミナ、酸化マグネシウム、酸化アンチモン、酸化チタン、酸化ジルコニウム、中空粒子などを挙げることができ、単独で使用しても、併用しても構わない。中空粒子としては、例えば、珪酸ソーダガラス、アルミ珪酸ガラス、硼珪酸ソーダガラス、シラス等が挙げられる。熱伝導性、光反射特性の点からは、少なくともアルミナまたは酸化マグネシウムを使用するか、またはそれらを組合せて使用することが好ましい。また、白色顔料の平均粒径は、中心粒径が０．１〜５０μｍの範囲にあることが好ましい。平均粒径が０．１μｍ未満であると粒子が凝集しやすく、分散性が悪くなる傾向があり、５０μｍを超えると反射特性が十分に得られなくなる傾向がある。
【００３７】
上記無機充填材と上記白色顔料との合計配合量は、樹脂組成物全体に対して、１０体積％〜９５体積％の範囲であることが好ましく、８５重量％〜９５重量％の範囲であることがより好ましい。この配合量が、１０体積％未満であると硬化物の光反射特性が不十分になる恐れがある。一方、９５体積％を超えると樹脂組成物の成形性が悪くなり、光半導体素子搭載用基板の作製が困難となる。
【００３８】
上記熱硬化性光反射用樹脂組成物には、必要に応じて、カップリング剤、酸化防止剤、離型剤、イオン補足剤等の添加剤を添加してもよい。
【００３９】
上記カップリング剤としては、特に限定されないが、例えば、シラン系カップリング剤やチタネート系カップリング剤等を用いることができ、シランカップリング剤としては、例えば、エポキシシラン系、アミノシラン系、カチオニックシラン系、ビニルシラン系、アクリルシラン系、メルカプトシラン系、およびこれらの複合系等を用いることができる。カップリング剤の種類や処理条件は特に限定しないが、カップリング剤の配合量は樹脂組成物全体に対して、５重量以下であることが好ましい。
【００４０】
上記熱硬化性光反射用樹脂組成物は、上記した各種成分を均一に分散混合することで得ることができ、その手段や条件等は特に限定されない。一般的な手法として、所定配合量の成分をミキサー等によって十分均一に撹拌、混合した後、ミキシングロール、押出機、ニーダー、ロール、エクストルーダー等によって混練し、必要に応じて、冷却、粉砕する方法を挙げることができる。
【００４１】
本発明のタブレットは、上記のような熱硬化性光反射用樹脂組成物等の成形材料を本発明のタブレット成形金型を用いて成形してなるものである。成形の際の各種条件は、成形材料の組成等に応じて適宜決定すればよく、特に制限されないが、室温において、０．５〜２ＭＰａ、１〜５秒程度の条件下で行うことが好ましい。また、タブレットの形状やサイズは、用途等に応じて適宜決定すればよく、特に制限されない。例えば、一般的なトランスファー成形機のポットにセットして使用するタブレットの場合、代表的には円柱状に成形され、そのサイズはφ１３ｍｍ、厚みは成形体積によって変化するが１０〜５０ｍｍの範囲であることが望ましい。
【００４２】
本発明の光半導体素子搭載用基板は、光半導体素子搭載領域となる１つ以上の凹部と配線パターン（リードフレーム）とが一体化された構成を有し、少なくとも凹部側壁部が本発明のタブレットを用いたトランスファー成形によって形成されたものである。図２は、本発明の光半導体素子搭載用基板の製造方法を説明する概略図であり、（ａ）〜（ｃ）はトランスファーモールド成形により基板を製造する各工程に対応する。より具体的には、光半導体素子搭載用基板は、例えば、図２（ａ）に示すように、金属箔から打ち抜きやエッチング等の公知の方法により金属配線１０５を形成し、次いで該金属配線１０５を所定形状の金型３０１に配置し（図２（ｂ））、金型３０１の樹脂注入口３００から熱硬化性光反射用樹脂組成物を注入する。次いで、注入した樹脂組成物を、好ましくは金型温度１７０〜１９０℃、成形圧力２〜８ＭＰａで６０〜１２０秒にわたって硬化させた後に金型３０１を外し、アフターキュア温度１２０℃〜１８０℃で１〜３時間にわたって熱硬化させる。次いで、硬化した熱硬化性光反射用樹脂組成物からなるリフレクター１０３に周囲を囲まれてなる、光半導体素子搭載領域となる凹部２００の所定位置に、電気めっきによってＮｉ／銀めっき１０４を施すことによって製造することが可能である（図２（ｃ））。
【００４３】
本発明の光半導体素子搭載用基板を用いた光半導体装置は、例えば、本発明の光半導体素子搭載用基板と、光半導体素子搭載用基板の凹部底面に搭載される光半導体素子と、光半導体素子を覆うように凹部内に形成される蛍光体含有透明封止樹脂層とを少なくとも備える。図３（ａ）および図３（ｂ）は、それぞれ本発明の光半導体装置の一実施形態を示す側面断面図である。より具体的には、図３に示した光半導体装置は、本発明の光半導体素子搭載用基板１１０の光半導体素子搭載領域となる凹部（図２の参照符号２００）の底部所定位置に光半導体素子１００が搭載され、該光半導体素子１００と金属配線１０５とがボンディングワイヤ１０２やはんだバンプ１０７などの公知の方法によってＮｉ／銀メッキ１０４を介して電気的に接続され、該光半導体素子１００が公知の蛍光体１０６を含む透明封止樹脂１０１により覆われている。
【実施例】
【００４４】
以下、本発明を実施例により詳述するが、本発明の範囲はこれらの実施例に限定されるものではない。  
（実施例１）
本実施例１は本発明のタブレットの作製に関する。最初に、下記に示した各成分を、混練温度２０〜３０℃、混練時間１０分の条件でロール混練することによって、熱硬化性光反射用樹脂組成物を調製した。  
（硬化性光反射用樹脂組成物）  
エポキシ樹脂：
トリグリシジルイソシアヌレート            １００重量部
（エポキシ当量１００）
硬化剤：
ヘキサヒドロ無水フタル酸                  １４０重量部
硬化促進剤：
テトラ−ｎ−ブチルホスホニウム−            ２．４重量部  
ｏ，ｏ−ジエチルホスホロジチオエート
無機充填材：
溶融シリカ（平均粒径２０μｍ）            ６００重量部
アルミナ（平均粒径１μｍ）                ８９０重量部
白色顔料：
中空粒子（平均粒径２７μｍ）              １８５重量部
（３Ｍ社製「グラスバブルズＳ６０ＨＳ（商品名）」）
カップリング剤：
エポキシシラン                              １９重量部
酸化防止剤：
９，１０−ジヒドロ−９−オキサ−１０−        １重量部
ホスファフェナントレン−１０−オキシド
次いで、アルミナからなる成形金型を用い、上記熱硬化性光反射用樹脂組成物を、室温（２５℃）、成形圧力２ＭＰａ、３秒間の条件で成形し、φ１３ｍｍ、厚さ１５ｍｍの円柱状のタブレットを作製した。なお、成形金型は杵と臼の一対から構成される構造を有し（図１を参照されたい）、成形時に樹脂組成物と接する表面の硬度（以下、「表面硬度」と称す）はロックウェル硬度Ｃスケールで８０．０であった。
【００４５】
（実施例２）
アルミナ製の成形金型の代わりに、４フッ化エチレン−エチレン共重合体からなる成形金型を用いた以外は、実施例１と同様にしてタブレットを作製した。なお、成形金型の表面硬度は、ロックウェル硬度Ｒスケールで５０であった。
【００４６】
（実施例３）
アルミナ製の成形金型の代わりに、３フッ化塩化エチレン樹脂からなる成形金型を用いた以外は、実施例１と同様にしてタブレットを作製した。なお、成形金型の表面硬度は、ロックウェル硬度Ｒスケールで９３であった。
【００４７】
（実施例４）
アルミナ製の成形金型の代わりに、フッ化ビニリデン樹脂からなる成形金型を用いた以外は、実施例１と同様にしてタブレットを作製した。なお、成形金型の表面硬度は、ロックウェル硬度Ｒスケールで１１０であった。
【００４８】
（比較例１）
アルミナ製の成形金型の代わりに、本体が鉄−ニッケル合金からなり、樹脂組成物と接する表面がクロームめっきされた成形金型を用いた以外は、実施例１と同様にしてタブレットを作製した。なお、成形金型の表面硬度は、ロックウェル硬度Ｒスケールで６５であった。
【００４９】
（比較例２）
アルミナ製の成形金型の代わりに、本体が鉄−ニッケル合金からなり、樹脂組成物と接する表面がダイクロンめっきされた成形金型を用いた以外は、実施例１と同様にしてタブレットを作製した。なお、成形金型の表面硬度は、ロックウェル硬度Ｒスケールで６８であった。
【００５０】
（比較例３）
アルミナ製の成形金型の代わりに、４フッ化エチレン樹脂からなる成形金型を用いた以外は、実施例１と同様にしてタブレットを作製した。しかし、成形金型が軟質で、成形時に成形金型の杵部が変形してしまい、タブレットを作製することができなかった。なお、成形金型の表面硬度は、ロックウェル硬度Ｒスケールで１８であった。
【００５１】
＜タブレットの評価試験＞
各実施例及び各比較例で作製したタブレットの表面着色および光反射率について、下記に従って評価した。その結果を表１に示す。  
（表面着色）  
○：目視にて着色が確認できない  
×：目視にて着色が認められる
（光反射率）  
各タブレットをトランスファー成形機のポットにセットし、プランジャーにて加圧溶融させた後、これを金型温度１８０℃、成形圧力６．９ＭＰａ、硬化時間９０秒の条件で硬化成形し、さらに１５０℃、２時間で後硬化を行い、厚み１．０ｍｍの光反射率測定用試験片を作製した。作製した各試験片について、積分球型分光光度計Ｖ−７５０型（日本分光株式会社製）を用いて、波長３５０〜８００ｎｍにおける光反射率をそれぞれ測定し、下記に従って評価した。その結果を表１に示す。  
光反射率の評価基準  
○：光反射率８０％以上  
△：光反射率７０％以上８０％未満  
×：光反射率７０％未満  
【表１】
0005403114.tif 000002
【００５２】
表１に示したように、各実施例のタブレットは、その表面（側壁）が着色しておらず、また、各実施例のタブレットで作製した成形品（試験片）の光反射率は、すべて８０％以上であった。
【符号の説明】
【００５３】
１０    タブレット成形金型
１０ａ  臼
１０ｂ  上杵
１０ｃ  下杵
２０    樹脂組成物
１００  光半導体素子（ＬＥＤ素子）
１０１  透明封止樹脂
１０２  ボンディングワイヤ
１０３  リフレクター（熱硬化性光反射用樹脂組成物）
１０４  Ｎｉ／Ａｇめっき
１０５  金属配線
１０６  蛍光体
１０７  はんだバンプ
１１０  光半導体素子搭載用基板
２００  光半導体素子搭載領域（凹部）
３００  樹脂注入口
３０１  金型
【図１】
0005403114.tif 000003
【図２】
0005403114.tif 000004
【図３】
0005403114.tif 000005